【事件の表示】
　特許第２７９５５１０号「着色アルミニウム送電線およびその付属品の製造方法」の請求項１ないし３に係る特許に対する特許異議の申立てについて、次のとおり決定する。
【結　論】
　訂正を認める。
　特許第２７９５５１０号の請求項１ないし３に係る発明についての特許を維持する。
【理　由】
（１）手続の経緯
　特許第２７９５５１０号の請求項１乃至３に係る発明についての出願は、平成２年２月９日に特許出願され、平成１０年６月２６日にその発明について特許の設定登録がなされ、その後、その特許について、異議申立人昭和アルミニウム株式会社より特許異議の申立てがなされ、取消理由通知がなされ、その指定期間内である平成１１年９月１４日に訂正請求がなされ、訂正拒絶理由通知がなされ、その指定期間内である平成１２年１月１１日に手続補正書が提出されたものである。
（２）訂正の適否についての判断
ア．訂正請求に対する補正の適否について
　特許権者は、訂正請求書に添付した訂正明細書を、それぞれ次の通り補正するものである。
ａ’．特許請求の範囲の請求項１の「少なくとも１種の金属イオンを含有し、かつその含有量を全体で５〜２００ｐｐｍとした熱水の中に浸漬して」を、「少なくとも１種の金属イオンを含有し、かつその含有量を全体で５〜２００ｐｐｍとし、ｐＨが５〜１１に調整された熱水の中に浸漬して」と補正する。
ｂ’．第２頁第１９，２０行の「少なくとも１種の金属イオンを含有し、かつその含有量を全体で５〜２００ｐｐｍとした熱水の中に浸漬して」を、「少なくとも１種の金属イオンを含有し、かつその含有量を全体で５〜２００ｐｐｍとし、ｐＨが５〜１１に調整された熱水の中に浸漬して」と補正する。
ｃ’．第５頁第８，９行の「付属品の表面の色調を、マンセル色票系の無彩色配列における任意の色調に確実に着色することができ」を、「付属品の表面の色調を、暗い色調に形成し易くして、マンセル色票系の無彩色配列における任意の色調に確実に着色することができ」と補正する。
　上記補正ａ’は特許請求の範囲の減縮に、上記補正ｂ’，ｃ’は明瞭でない記載の釈明に、それぞれ該当し、いずれも、新規事項の追加に該当せず、実質上特許請求の範囲を拡張又は変更するものではない。
　したがって、当該訂正請求に対する補正は、訂正請求書の要旨を変更するものでなく、特許法第１２０条の４第３項において準用する同法第１３１条第２項の規定に適合する。
イ．訂正の内容
ａ．特許請求の範囲の請求項１の「少なくとも１種の金属イオンを含有する熱水の中に浸漬して、前記アルミニウム送電線およびその付属品の表面を着色すること」を、「少なくとも１種の金属イオンを含有し、かつその含有量を全体で５〜２００ｐｐｍとし、ｐＨが５〜１１に調整された熱水の中に浸漬して、前記アルミニウム送電線およびその付属品の表面を確実に着色すること」と訂正する。
ｂ．明細書第２頁第１８〜２０行（特許公報第２頁第３欄第２８〜３０行）の「少なくとも１種の金属イオンを含有する熱水の中に浸漬して、前記アルミニウム送電線およびその付属品の表面を着色すること」を、「少なくとも１種の金属イオンを含有し、かつその含有量を全体で５〜２００ｐｐｍとし、ｐＨが５〜１１に調整された熱水の中に浸漬して、前記アルミニウム送電線およびその付属品の表面を確実に着色すること」と訂正する。
ｃ．明細書第５頁第１３，１４行（特許公報第３頁第６欄第８〜１０行）の「付属品の表面の色調を、マンセル色票系の無彩色配列における任意の色調に着色することができ」を、「付属品の表面の色調を、暗い色調に形成し易くして、マンセル色票系の無彩色配列における任意の色調に確実に着色することができ」と訂正する。
ウ．訂正の目的の適否、新規事項の有無及び拡張・変更の存否
　上記訂正ａは特許請求の範囲の減縮に、上記訂正ｂ，ｃは明瞭でない記載の釈明に、それぞれ該当し、いずれも、新規事項の追加に該当せず、実質上特許請求の範囲を拡張又は変更するものではない。
エ．独立特許要件の判断
（訂正明細書の請求項１乃至３に係る発明）
　平成１２年１月１１日付け手続補正書により補正された訂正明細書の請求項１乃至３に係る発明（以下、「本件発明１，２，３」という。）は、その請求項１乃至３に記載された事項により特定される次のとおりのものである。
「（１）アルミニウム送電線およびその付属品を、ナトリウムイオン、カリウムイオン、カルシウムイオン、マグネシウムイオン、バリウムイオン、亜鉛イオンの群から選ばれる少なくとも１種の金属イオンを含有し、かつその含有量を全体で５〜２００ｐｐｍとし、ｐＨが５〜１１に調整された熱水の中に浸漬して、前記アルミニウム送電線およびその付属品の表面を確実に着色することを特徴とする着色アルミニウム送電線およびその付属品の製造方法。
　（２）前記金属イオンが、ケイ酸塩、硫酸塩、炭酸塩、塩化物の群から選ばれる少なくとも１種を供給源とする請求項１の着色アルミニウム送電線およびその付属品の製造方法。
　（３）前記熱水中への浸漬に先立ち、前記アルミニウム送電線およびその付属品の表面に粗面化処理を施す請求項１に記載の着色アルミニウム送電線およびその付属品の製造方法。」
（引用刊行物１乃至５及び異議申立人の提示した参考資料１，２）
　本件発明１乃至３に対し、当審が通知した訂正拒絶理由で引用した刊行物１（特開昭５７−２０５９０７号公報；異議申立人の提示した甲第１号証）には、
「アルミ素線を撚り合せて成る超高圧架空送電線の製造工程において、前記電線表面に、高温純水中で水和処理を施し、次いで充填剤を溶解した溶液による封孔処理を施す超高圧架空送電線の騒音防止方法。」
　が記載され、
　公報第２頁右上欄第１６行〜左下欄第９行に、「この水和処理により、アルミ素線表面・・・ベーマイト皮膜が生成する。この水和処理による皮膜の生成のみであっても騒音レベルの低減が認められるが、より一層騒音レベルの低減を計るためには、この後充填剤を溶解させた水溶液による封孔処理を行う。前記の水溶液としては珪酸塩・・・重クロム酸カリなどの充填剤を溶解した高温水が用いられ、ベーマイト皮膜の形成された素線は、この水溶液中で煮沸することにより皮膜に形成された微細な孔に充填剤が充填されて封孔される。」なる記載、同第２頁右下欄第１８行〜第３頁左上欄第１行に、「封孔処理液２３は蒸気の凝縮又はイオン交換樹脂で製精した純水に充填剤としてメタ珪酸ソーダ１０％を溶解させたもので、液温が９５℃以上に保持した状態にある。」なる記載、同第３頁左上欄第１９行〜右上欄第３行に、「この素線表面にベーマイト皮膜の形成された撚線１は処理浴２３中で約１分間の封孔処理が行われ、その表面が不活性にされ、同時に微細な多数の孔に充填剤が充填されて孔が狭くされ又は潰されて、水との濡れ性が改善される。」なる記載がある。
　同刊行物２（「アルミニウム表面処理の理論と実務」軽金属製品協会　昭和５９年（１９８４年）８月発行；異議申立人の提示した甲第２号証）には、その第２０７頁「１．３．１ベーマイト皮膜」に、「（１）アルミニウムの純度の影響−加熱水中でのベーマイトの生成は金属の純度によって差を生じる。・・・さらに処理に用いる水質によっても着色され，メタけい酸ナトリウム，炭酸ナトリウム，硫酸ナトリウム，炭酸カルシウム，マグネシウムあるいはけい素などの不純分を含む液では時として灰色や黒色に皮膜が着色される。」なる記載がある。
　同刊行物３（特開昭５３−８３０９２号公報；異議申立人の提示した甲第３号証）には、
「鋼撚線４上に多数本のアルミ素線１を撚り合わせてなるアルミ撚線層５を設けてなる架空送電線２において、上記アルミ撚線層５の表面に光沢のない暗色塗装３が施されている架空送電線。」
　が記載され、
　公報第２頁右上欄第６，７行に、「光沢のない暗色塗装３の色合いとしては、褐色、暗緑色または灰色系統等のものが好ましく」なる記載、同第２頁右上欄第１９行〜左下欄第４行に、「暗色塗装は明度の低い後退性の色であるので、これが背景から前面に浮上って見えることはなく、むしろ逆に背景内に没する傾向にあり、したがってこれらの結果、周囲環境に溶け込んで調和する架空送電線を提供することができる効果が得られる。」なる記載がある。
　同刊行物４（特開昭５５−６２６１２号公報；異議申立人の提示した甲第４号証）には、
「予め脱脂処理したアルミ素線によるより線層を最外層に備える鋼心アルミより線である金属体の外周表面に着色塗装を施してなる着色金属体の製造方法。」
　が記載され、
　公報第２頁左上欄第４〜１８行に、「しかして、最外層に配置された第２の硬アルミ線４の外表面はサンドブラスト法等により粗くされる。・・・塗装の色は、電線架線後における太陽光線の反射を鈍くする色、すなわち光の吸収度の大きい色で例えば、黒または灰系統の色・・・望ましい。」なる記載がある。
　同刊行物５（特開昭５８−１２２１２号公報；異議申立人の提示した甲第５号証）には、
「最外層の素線の表面に細い溝又は筋がつけられた撚線よりなる電線本体（鋼心アルミ線）を得、この電線本体の表面にサンドブラスト加工を施し、次いでこの電線本体をベーマイト処理するコロナ防止電線の製造方法。」
　が記載されている。
　異議申立人の提示した参考資料１（特開昭５９−６３９１８号公報）には、
「碍子と電線との間から吊架材によって水平材を支持する吊架式ジャンパー補強装置において、前記水平材を表面処理（ベーマイト皮膜を形成）して水平材表面への水滴付着を防止せしめたジャンパー補強装置。」
　が記載されている。    
　同参考資料２（特開昭５６−１８３０７号公報）には、
「鋼心アルミ撚線の外層撚線層の表面を親水化処理（ベーマイト処理，サンドブラスト，コーティング）してなる架空送電線。」
　が記載されている。
（対比・判断）
＜本件発明１について＞
　本件発明１と刊行物１乃至５及び参考資料１，２に記載された発明とを対比する。
　本件発明１は、「その含有量を全体で５〜２００ｐｐｍとし、ｐＨが５〜１１に調整された熱水の中に浸漬して、前記アルミニウム送電線およびその付属品の表面を確実に着色する」事項を備えており、当該事項により本件発明１は、「アルミニウム送電線およびその付属品の表面の色調を、暗い色調に形成し易くして、マンセル色票系の無彩色配列における任意の色調に確実に着色することができ、それらを容易に架線環境に調和せしめる表面状態にすることができる。しかも、形成された色調は長期に亘って維持され、親水性も良好であるため、アルミニウム送電線においては、付着水滴が原因となって発生するコロナ放電に基づくオーディブルノイズが低減される。また、この方法は、アルミニウム送電線およびその付属品を熱水中に浸漬するだけであるため、アルミニウム送電線およびその付属品の表面着色方法としては極めて簡便であり、高い生産性、低コストの下で、架線環境に調和したアルミニウム送電線とその付属品を製造することができて有用である。」という訂正明細書記載の顕著な効果を奏するものである。
　これに対して、刊行物１乃至５及び参考資料１，２に記載された発明は、本件発明１を特定する前記事項を備えておらず、また、刊行物１乃至５，及び参考資料１，２に記載された発明を寄せ集めて当該事項を想到することが、容易になし得ることとも認められない。
　よって、本件発明１は、甲第１乃至５号証及び参考資料１，２に記載された発明であるとも、それらから容易に発明をすることができたものともすることはできない。
（なお、刊行物１に記載された発明は、「電線表面に、高温純水中で水和処理を施し、次いで充填剤を溶解した溶液による封孔処理を施す」ものであり、水和酸化物を生成しながら、アルミニウム送電線の表面を着色することを開示するものではない。しかも、アルミニウム送電線の表面を着色することについて何ら記載も示唆もしていない。
　また、充填剤を溶解した溶液について、「封孔処理液２３は蒸気の凝縮又はイオン交換樹脂で製精した純水に充填剤としてメタ珪酸ソーダ１０％を溶解させたもので、液温が９５℃以上に保持した状態にある。」との記載があるが、該記載が、本件発明１の「その含有量を全体で５〜２００ｐｐｍとし、ｐＨが５〜１１に調整された熱水の中に浸漬する」事項に相当するものとも言えない。）
＜本件発明２及び３について＞
　本件発明２及び３は、本件発明１を引用するものであるから、本件発明２及び３についての判断は、本件発明１についての判断と同じである。
　したがって、本件発明１乃至３は、特許出願の際独立して特許を受けることができるものである。
オ．むすび
　以上のとおりであるから、上記訂正請求は、特許法第１２０条の４第２項及び同条第３項で準用する第１２６条第２−４項の規定に適合するので、当該訂正を認める。
　
（３）特許異議の申立てについての判断
ア．申立ての理由の概要
　特許異議申立人昭和アルミニウム株式会社は、請求項１に係る発明は、甲第１号証（特開昭５７−２０５９０７号公報）に記載された発明であり、特許法第２９条第１項第３号の規定により、
　又は、
　請求項１乃至３に係る発明は、甲第１号証，甲第２号証（「アルミニウム表面処理の理論と実務」軽金属製品協会　昭和５９年（１９８４年）８月発行），甲第３号証（特開昭５３−８３０９２号公報），甲第４号証（特開昭５５−６２６１２号公報），甲第５号証（特開昭５８−１２２１２号公報）をもとに容易に発明をすることができたものであり、特許法第２９条第２項の規定により、
　特許を受けることができないものであるから、特許を取り消すべき旨主張すると共に、　
　参考資料１（特開昭５９−６３９１８号公報），参考資料２（特開昭５６−１８３０７号公報）を提示している。
イ．判断
　本件発明１乃至３は、上記（２）エで示したように異議申立人昭和アルミニウム株式会社提示の甲第１乃至５号証及び参考資料１，２に記載された発明であるとも、それらから容易に発明をすることができたものともすることはできない。
ウ．むすび
　以上のとおりであるから、特許異議申立ての理由及び証拠によっては、本件発明１乃至３についての特許を取り消すことはできない。
　また、他に本件発明１乃至３についての特許を取り消すべき理由を発見しない。
　よって、結論のとおり決定する。
【異議決定日】
平成１２年３月７日（２０００．３．７）
【訂正の要旨】
ａ．特許請求の範囲の請求項１の「少なくとも１種の金属イオンを含有する熱水の中に浸漬して、前記アルミニウム送電線およびその付属品の表面を着色すること」を、「少なくとも１種の金属イオンを含有し、かつその含有量を全体で５〜２００ｐｐｍとし、ｐＨが５〜１１に調整された熱水の中に浸漬して、前記アルミニウム送電線およびその付属品の表面を確実に着色すること」と訂正する。
ｂ．明細書第２頁第１８〜２０行（特許公報第２頁第３欄第２８〜３０行）の「少なくとも１種の金属イオンを含有する熱水の中に浸漬して、前記アルミニウム送電線およびその付属品の表面を着色すること」を、「少なくとも１種の金属イオンを含有し、かつその含有量を全体で５〜２００ｐｐｍとし、ｐＨが５〜１１に調整された熱水の中に浸漬して、前記アルミニウム送電線およびその付属品の表面を確実に着色すること」と訂正する。
ｃ．明細書第５頁第１３，１４行（特許公報第３頁第６欄第８〜１０行）の「付属品の表面の色調を、マンセル色票系の無彩色配列における任意の色調に着色することができ」を、「付属品の表面の色調を、暗い色調に形成し易くして、マンセル色票系の無彩色配列における任意の色調に確実に着色することができ」と訂正する。
（５４）【発明の名称】
着色アルミニウム送電線およびその付属品の製造方法
（５７）【特許請求の範囲】
（１）アルミニウム送電線およびその付属品を、ナトリウムイオン、カリウムイオン、カルシウムイオン、マグネシウムイオン、バリウムイオン、亜鉛イオンの群から選ばれる少なくとも１種の金属イオンを含有し
、かつその含有量を全体で５〜２００ｐｐｍとし、ｐＨが５〜１１に調整された
確実に
（２）前記金属イオンが、ケイ酸塩、硫酸塩、炭酸塩、塩化物の群から選ばれる少なくとも１種を供給源とする請求項１の着色アルミニウム送電線およびその付属品の製造方法。
（３）前記熱水中への浸漬に先立ち、前記アルミニウム送電線およびその付属品の表面に粗面化処理を施す請求項１に記載の着色アルミニウム送電線およびその付属品の製造方法。
【発明の詳細な説明】
［産業上の利用分野］
　本発明は表面がマンセル色票系でいう無彩色の色調に着色されている着色アルミニウム送電線およびその付属品に関し、更に詳しくは、架線環境に調和した暗い色調を有するアルミニウム送電線およびその架線時に用いるスパイラルロッドやジャンパ装置などの付属品を製造する方法に関する。
［従来の技術］
　一般に、アルミニウム部材の表面は銀白色に輝いていて、光に対する反射率が非常に大きい。このアルミニウム部材のうち、例えば、アルミニウム送電線やそれを架線するときに用いるスパイラルロッドやジャンパ装置に対しては、それらを環境と調和させるために、従来から、表面へのサンドブラスト処理による粗面化処理や、ペンキなどによる表面への塗装処理が施されている。
　このような処理が施されることによって、アルミニウム送電線とその上記付属品の表面における光の反射率が低下して、架線環境との調和が達成されるのである。
［発明が解決しようとする課題］
　しかしながら、上記したサンドブラスト処理の場合には、得られたアルミニウム送電線とその付属品の処理表面の色調を暗くすることが困難である。そのため、表面色調を架線環境に調和させることができない。
　また、塗装処理の場合は、形成された表面塗膜の色調や明度を長期間に亘って維持することができず、しかも親水性が妨げられて、水滴の付着が原因となって発生するコロナ放電に基づくオーディブルノイズを高くするという問題を避け得ない。
　本発明は、上記したような問題を生ずることがなく、表面の色調が暗く、その色調はマンセル色票系の無彩色配列における所望の色調になっていて、しかも長期に亘ってその色調が維持されている着色アルミニウム送電線およびその付属品、とりわけ架線環境と調和する色調を備えたアルミニウム送電線およびその付属品の提供を目的とする。
［課題を解決するための手段・作用］
　上記した目的を達成するために、本発明においては、アルミニウム送電線およびその付属品を、Ｎａイオン、Ｋイオン、Ｃａイオン、Ｍｇイオン、Ｂａイオン、Ｚｎイオンの群から選ばれる少なくとも１種の金属イオンを含有し
、かつその含有量を全体で５〜２００ｐｐｍとし、ｐＨが５〜１１に調整された
確実に
　本発明方法で製造された着色アルミニウム送電線およびその付属品は、その表面の色調を任意の明度に調節して暗くすることができるので、架線環境との調和を実現することができ、またその色調の表面は耐候性に優れていてその効果は長期に亘って維持され、しかも親水性が良好であるため、送電線の表面に付着する水滴が原因となって発生するコロナ放電に基づくオーディブルノイズを低減することができる。
　このような表面の着色は、アルミニウム送電線およびその付属品を後述する熱水の中に浸漬して容易に実現することができる。
　用いる熱水には、Ｎａイオン、Ｋイオン、Ｃａイオン、Ｍｇイオン、Ｂａイオン、Ｚｎイオンの１種または２種以上が含有せしめられる。これらの金属イオンは、アルミニウム送電線およびその付属品の表面に形成されている水和酸化物に作用して、それを黒っぽく変色させる。
　これら金属イオンの含有量が少なすぎると、上記した作用が充分に発揮されず、処理後のアルミニウム送電線およびその付属品の表面色調は暗くならず、また含有量が多すぎると、かえってアルミニウム送電線およびその付属品表面の水和酸化物の生成を妨げてしまい着色効果を低下させるという問題が生じはじめるので、その含有量は全体で５〜２００ｐｐｍ程度であることが好ましい。
　これら金属イオンの供給源としては、例えば、Ｎａ２Ｏ・ＳｉＯ２、Ｋ２Ｏ・ＳｉＯ２のようなケイ酸塩；ＺｎＳＯ４、ＣａＳ０４のような硫酸塩；ＣａＣ０３、ＢａＣ０３、Ｎａ２Ｃ０３のような炭酸塩；ＮａＣｌ、ＫＣｌ、のような塩化物；をあげることができる。これらの各塩を、各金属イオンが所定濃度となるように熱水中に溶解せしめればよい。このとき、各塩が熱水中で解離するが、そのとき生成するケイ酸イオン、硫酸イオン、炭酸イオン、塩素イオンなども各金属イオンと並んで表面着色に良好な影響を与える。
　熱水中には、更に、例えばアンモニア水やトリエタノールアミンのような添加剤を添加すると、表面の色調の明度を小さくすることができて有効である。アンモニア水の添加量としては、例えば２８％アンモニア水の場合、０．１〜１．５容量％程度でよく、またトリエタノールアミンの場合には０．１〜１．０重量％でよい。更に、熱水はそのｐＨが５〜１１に調整されていることが好ましい。熱水のｐＨが上記範囲を外れている場合には、暗い色調の表面が形成されにくいからである。
　熱水の温度は６０〜１００℃に管理される。この熱水の温度が６０℃より低くなると、処理後の表面の明度が大きくなり、アルミニウム送電線およびその付属品は、架線環境との調和が悪くなるからである。好ましい熱水の状態は煮沸状態である。このとき、処理されたアルミニウム送電線およびその付属品の表面は短時間で暗い色調になる。
　また、熱水中への浸漬処理に先立ち、アルミニウム送電線およびその付属品の表面に例えばサンドブラスト処理を施して表面を予め粗面化しておくと、このサンドブラスト処理により表面に付着していた油分等が除去され、一様な色調と明度を有する表面状態を実現することができて好適である。
　更に、アルミニウム送電線およびその付属品の熱水中への浸漬時間が短すぎると表面の色調変化は不充分となり、またあまり長い時間処理しても生産性を低下させるのみであるため、通常は２〜１０分程度であることが好ましい。
［実施例］
実施例１
　第１図に例示した製造ラインを用いて着色アルミニウム送電線を製造した。
　まず、この製造ラインにおいては、表面処理を施すべきアルミニウム送電線（マンセル表示明度７．２）が巻回されているサプライ１と、処理後のアルミニウム送電線を巻き取るコイラー５の間に、サンドブラスト装置２、誘導加熱装置３、熱水処理槽４がこの順序で配列され、アルミニウム送電線ａは、サプライ１からサンドブラスト装置２、誘導加熱装置３、熱水処理槽４を順次通過してコイラー５に巻き取られるようになっている。
　熱水処理槽４の中には、Ｎａ２Ｏ・ＳｉＯ２５０ｐｐｍ，ＣａＣＯ３２００ｐｐｍを溶解し、ｐＨが１０に調整された熱水が煮沸状態で満たされている。
　このラインにおいて、サプライ１からアルミニウム送電線ａを引き出し、サンドブラスト装置２に通して表面を粗面化し、ついで誘導加熱装置３に通して送電線を９０℃に加熱したのち、熱水処理槽４に５分間通し、コイラー５で巻き取った。
　得られたアルミニウム送電線の表面色調は、濃い灰色であり、そのマンセル表示明度は３．３であった。
　ついで、得られたアルミニウム送電線を屋外に１年間暴露し、その間の降雨水滴のぬれ拡がり性と色調の変化を調べたところ、いずれも、着色直後と変わることがなく、非常に安定していた。
実施例２
　熱水が、ＺｎＳＯ４５０ｐｐｍ，ＫＨ２Ｐ０４５０ｐｐｍ，ＢａＣＯ３５０ｐｐｍを含有していることを除いては実施例１と同様にしてアルミニウム送電線の表面を処理した。
　表面の色調は灰黒色を示し、そのマンセル表示明度は３．５になった。
　実施例１の場合と同様にして、降雨水滴のぬれ拡がり性と色調の変化を調べた。着色特後の状態と変わることはなかった。
実施例３
　実施例１で用いた熱水にトリエタノールアミン０１重量％を含有せしめ、ｐＨを９に調整したことを除いては、実施例１と同様にしてアルミニウム送電線の表面を処理した。得られたアルミニウム送電線の表面色調は濃い灰色であり、そのマンセル表示明度は２．７であった。
［発明の効果］
　以上の説明で明らかなように、本発明によれば、アルミニウム送電線およびその付属品の表面の色調
を、暗い色調に形成し易くして、
確実に
　また、この方法は、アルミニウム送電線およびその付属品を熱水中に浸漬するだけであるため、アルミニウム送電線およびその付属品の表面着色法としては極めて簡便であり、高い生産性、低コストの下で、架線環境に調和したアルミニウム送電線とその付属品を製造することができて有用である。
【図面の簡単な説明】
第１図は本発明方法で着色アルミニウム送電線を製造するときに用いる製造ラインの一例である。
１……サプライ、２……サンドブラスト装置、３……誘導加熱装置、４……熱水処理槽、５……コイラー。